(57)【要約】【課題】ガスバリア性、耐熱水性、保香性、耐衝撃性、耐圧性、突き刺し耐性、屈曲耐性などの要求特性を満たす包装材料を、ポリエステル材料のみを主材料とする積層フィルムで提供することで、リサイクルが容易であり、特にはポリエステルのケミカルリサイクルを容易に行うことができる包装用積層フィルムを提供する。【解決手段】ブチレンテレフタラート単位を主たる構成単位とするポリエステル樹脂を含有するフィルム基材上に、ガスバリア層と、ヒートシール性を有するポリエステルフィルム層とを、この順に積層してなる包装用積層フィルム。【選択図】図４
2019171759.tif 000002
【特許請求の範囲】
【請求項１】
ブチレンテレフタラート単位を主たる構成単位とするポリエステル樹脂を含有するフィルム基材上に、ガスバリア層と、ヒートシール性を有するポリエステルフィルム層とを、この順に積層してなる包装用積層フィルム。
【請求項２】
前記ガスバリア層が、無機化合物からなる無機化合物蒸着層と、水酸基含有高分子化合物と金属アルコキシドとシランカップリング剤またはそれらの加水分解物の少なくとも１種類以上を含む組成物からなる複合被膜層と、が順次積層されてなることを特徴とする請求項１記載の包装用積層フィルム。
【請求項３】
前記ガスバリア層が、ポリカルボン酸系重合体（Ａ１）と、一般式 Ｒ１Ｓｉ（ＯＲ２）３で表されるシランカップリング剤、その加水分解物、及びそれらの縮合物からなる群から選択される少なくとも１種のケイ素含有化合物（Ａ２）の質量比（Ａ１：Ａ２）が９９．５：０．５〜８０．０：２０．０（但し、前記ケイ素含有化合物の質量は前記シランカップリング剤換算の質量）で含有する第一のコーティング層と、多価金属化合物を含有する第二のコーティング層とからなることを特徴とする請求項１記載の包装用積層フィルム。
【請求項４】
前記ガスバリア層が、無機化合物からなる無機化合物蒸着層と、ポリカルボン酸系重合体（Ａ１）と、一般式Ｒ１Ｓｉ（ＯＲ２）３で表されるシランカップリング剤、その加水分解物及びそれらの縮合物からなる群から選択される少なくとも１種のケイ素含有化合物（Ａ２）とを、（Ａ１：Ａ２）＝９９．５：０．５〜８０．０：２０．０の質量比（但し、前記ケイ素含有化合物の質量は前記シランカップリング剤換算の質量）で含有する第一のコーティング層と、多価金属化合物を含有する第二のコーティング層とからなることを特徴とする請求項１記載の包装用積層フィルム。
【請求項５】
前記ガスバリア層とポリエステルフィルム層との間に、印刷層を備えてなることを特徴とする前記請求項１〜４のいずれかに記載の包装用積層フィルム。
【発明の詳細な説明】
【技術分野】
【０００１】
本発明は、ガスバリア性を有する包装用積層フィルムに関する。
【背景技術】
【０００２】
食品、医薬品等の包装には各種プラスチックフィルムや金属箔、紙などの材質を用いた包装用材料が使用されている。特に、食品・医薬品用途において長期間保存可能な包装形態として、水分や酸素による内容物の劣化を防ぐために、各種フィルムを積層して適したラミネート構成が設計される。
【０００３】
例えばレトルト・ボイル用包材に要求される特性として、各種ガスバリア性、耐熱水性、保香性、耐衝撃性、耐圧性、突き刺し耐性、屈曲耐性などが挙げられる。耐熱水性にはポリエチレンテレフタラート（ＰＥＴ）フィルム、バリア性、保香性には(アルミ)ＡＬ箔、耐圧性、突き刺し耐性、屈曲耐性にはナイロン（Ｎｙ）フィルム、シール性として未延伸のオレフィンフィルムの未延伸ポリプロピレン（ＣＰＰ）フィルムなど、それぞれの特性をもったフィルムをラミネートし、ＰＥＴ／ＡＬ箔／Ｎｙ／ＣＰＰなどの構成で包装材料に用いられる。
【０００４】
一方で、近年種々の環境問題から、各種プラスチック廃棄に関する法律が制定され、包装材料にもリサイクルのニーズが高まっている。マテリアルリサイクルは、プラスチック樹脂を分解することなく、高温で溶融して再利用するものであるため、リサイクル負荷が最も小さいが、不純物が含まれると除去が難しいため、フィルム製膜時に切り落とす端部や、射出成形時のランナーなど製造時の廃棄物リサイクル以外でマテリアルリサイクルを行うのは困難である。
【０００５】
ケミカルリサイクルとしては一般に（１）原料化、（２）還元剤化、（３）ガス・油化、（４）サーマルリサイクルの4種類に分類できる。この中で原料化は、リサイクル前のプラスチック材料から原料モノマーを取り出す方法で、このモノマーを使って再度プラスチックを重縮合反応に利用することから、回収処理に伴う品質の低下が少なく、クローズドループのリサイクル方法として適している。
【０００６】
ケミカルリサイクルの原料化方法としては、ポリエチレンテレフタラート（ＰＥＴ）材料の場合は、エチレングリコールで解重合し、メタノールでエステル交換反応させテレフタル酸ジメチルを得る方法が広く知られ工業的にも実施されている。（特許文献１）
【０００７】
しかし包装材料に用いられる積層ラミネートフィルムにおいては、各種材料の異なるフィルムが貼り合わされているため、ケミカルリサイクルの原料化は困難である。
例えば上述のボイル・レトルト用包材に用いられる一般的なラミネート構成であるＰＥＴ／ＡＬ箔／Ｎｙ／ＣＰＰの場合、ＰＥＴ材料の原料化を行う反応中にナイロン系ポリマーなどが含有された場合、ＰＥＴの原料にＮ含有化合物が混合し、品質に大きな問題を引き起こす。他のフィルムにおいても、ナイロンフィルムや、ＡＬ箔、オレフィンフィルムそれぞれを分離する工程が確立されていないため、ラミネート構成からなる包装材料はサーマルリサイクルか、もしくはリサイクルされずに埋め立てられているのが現状である。
【先行技術文献】
【特許文献】
【０００８】
【特許文献１】特開２００３−１１９３１６号公報
【発明の概要】
【発明が解決しようとする課題】
【０００９】
上記の問題に鑑み、本発明においては、ガスバリア性、耐熱水性、保香性、耐衝撃性、耐圧性、突き刺し耐性、屈曲耐性などの要求特性を満たす包装材料を、ポリエステル材料のみを主材料とする積層フィルムで提供することで、リサイクルが容易であり、特にはポリエステルのケミカルリサイクルを容易に行うことが出来る包装用積層フィルムを提供することを課題とする。
【課題を解決するための手段】
【００１０】
以上の課題を解決するために、本発明の第一の発明は、
ブチレンテレフタラート単位を主たる構成単位とするポリエステル樹脂を含有するフィルム基材上に、ガスバリア層と、ヒートシール性を有するポリエステルフィルム層とを、
この順に積層してなる包装用積層フィルムである。
【００１１】
また、第二の発明は、
前記ガスバリア層が、無機化合物からなる無機化合物蒸着層と、水酸基含有高分子化合物と金属アルコキシドとシランカップリング剤またはそれらの加水分解物の少なくとも１種類以上を含む組成物からなる複合被膜層と、が順次積層されてなることを特徴とする請求項１記載の包装用積層フィルムである。
【００１２】
また、第三の発明は、
前記ガスバリア層が、ポリカルボン酸系重合体（Ａ１）と、一般式 Ｒ１Ｓｉ（ＯＲ２）３で表されるシランカップリング剤、その加水分解物、及びそれらの縮合物からなる群から選択される少なくとも１種のケイ素含有化合物（Ａ２）の質量比（Ａ１：Ａ２）が９９．５：０．５〜８０．０：２０．０（但し、前記ケイ素含有化合物の質量は前記シランカップリング剤換算の質量）で含有する第一のコーティング層と、多価金属化合物を含有する第二のコーティング層とからなることを特徴とする請求項１記載の包装用積層フィルムである。
【００１３】
また、第四の発明は、
前記ガスバリア層が、無機化合物からなる無機化合物蒸着層と、ポリカルボン酸系重合体（Ａ１）と、一般式Ｒ１Ｓｉ（ＯＲ２）３で表されるシランカップリング剤、その加水分解物及びそれらの縮合物からなる群から選択される少なくとも１種のケイ素含有化合物（Ａ２）とを、（Ａ１：Ａ２）＝９９．５：０．５〜８０．０：２０．０の質量比（但し、前記ケイ素含有化合物の質量は前記シランカップリング剤換算の質量）で含有する第一のコーティング層と、多価金属化合物を含有する第二のコーティング層とからなることを特徴とする請求項１記載の包装用積層フィルムである。
【００１４】
また、第五の発明は、
前記ガスバリア層とポリエステルフィルム層との間に、印刷層を備えてなることを特徴とする前記請求項１〜４のいずれかに記載の包装用積層フィルムである。
【発明の効果】
【００１５】
ポリエステル材料のみを主材料とする積層フィルムからなる包装材料を提供することで、単一材料によるリサイクルが容易であり、特にはポリエステルのケミカルリサイクルを容易に行うことができる。さらには、ブチレンテレフタラート単位を主たる構成単位とするポリエステル樹脂を含有するフィルム基材を用いることで、包装材料に要求される、耐熱水性、耐衝撃性、耐圧性、突き刺し耐性、屈曲耐性を付与することができる。また、バリア性としてガスバリア層を積層し、シール性としてヒートシール性を有するポリエステルフィルムを積層することで、包装材料に要求される特性を満たす包装材料を、ポリエステル材料のみを主成分として提供することができる。
【図面の簡単な説明】
【００１６】
【図１】本発明に係る基材にガスバリア層を積層したフィルムの一様態を示した模式図である。
【図２】本発明に係る基材にガスバリア層を積層したフィルムの他の一様態を示した模式図である。
【図３】本発明に係る基材にガスバリア層を積層したフィルムの他の一様態を示した模式図である。
【図４】本発明に係る包装用積層フィルムの一様態を示した模式図である。
【図５】本発明に係る包装用積層フィルムの他の一様態を示した模式図である。
【発明を実施するための形態】
【００１７】
以下、本発明の実施の形態について図面をもって説明する。 
【００１８】
（ガスバリアフィルム１１）
図１は本実施形態に係るガスバリアフィルムの概略断面図である。
図１のガスバリアフィルム１１においては、フィルム基材１の上に、密着層２、無機化合物蒸着層３、複合被膜層４が順次積層されており、無機化合物蒸着層３と複合被膜層４とでガスバリア層１０ａを形成している。以下に順次、これらの各層について説明する。
【００１９】
フィルム基材１は、ブチレンテレフタラート（ＰＢＴ）単位を主たる構成単位とするポリエステル樹脂を含有するフィルムである。
【００２０】
本発明に用いるフィルム基材１としては、キャスト方式による未延伸フィルムではなく、延伸フィルムが用いられる。未延伸ＰＢＴフィルムは強度や寸法安定性に問題があるため用途が限定されており、次工程のバリアフィルムを積層するためのフィルムとしては適していない。延伸方法としては、インフレーションによる延伸フィルム、または一軸延伸、二軸延伸ＰＢＴフィルムなど、寸法が安定されたフィルムが供給可能ならば、どの方法で製膜されたものでもかまわない。
【００２１】
延伸ＰＢＴフィルムは、ガスバリア性、耐熱性、耐熱水性、保香性などの特性をもつ他、延伸ＰＥＴフィルムよりも耐衝撃性、耐圧製、突き刺し耐性、屈曲耐性が高く、ナイロンフィルムに必要とされる物性をも併せもつため、ＰＥＴ基材よりも幅広い用途の包装材料に用いることが出来る。特に、後述するヒートシール性をもつポリエステルフィルムと組み合わせるためには、シーラントフィルムとして一般的に用いられるオレフィン系のものよりポリエステルフィルムは耐衝撃性、耐圧製、突き刺し耐性、屈曲耐性が低いため、フィルム基材１にこれらの特性を持たせて包装材料としての特性を発現させることが重要である。
【００２２】
フィルム基材１の厚さは、特に限定されない。用途に応じて、６μｍ〜２００μｍ程度のものを使用することができる。 
【００２３】
またこのフィルム基材１には、この積層面にバリア性能を損なわない範囲でコロナ処理、プラズマ処理、フレーム処理などの各種前処理、易接着層などのコート層を設けても構わない。 
【００２４】
密着層２は、フィルム基材１上に設けられ、フィルム基材１と無機蒸着層３の間の密着性能向上と、平面を平滑にすることで次工程の蒸着層を欠陥なく均一成膜し、高いバリア性を発現するという、二つの効果を得ることを目的とした層であって、アンカーコート剤
を含有する層である。本発明において密着層２は必須ではないが、包装材の使用用途によって適宜積層される。
【００２５】
このような密着層２としては、例えば、ポリエステル系ポリウレタン樹脂、ポリエーテル系ポリウレタン樹脂が挙げられる。これらのアンカーコート剤の中でも、耐熱性及び層間接着強度の観点から、ポリエステル系ポリウレタン樹脂が好ましい。 
【００２６】
本発明に係るガスバリア層１０ａのうち無機化合物蒸着層３には、Ａｌ、Ｓｉの少なくとも一種が含有されていることが好ましい。より具体的には、ＳｉＯｘ、ＡｌＯｘで表わされる金属酸化物、もしくはその混合物を用いることができるが、窒素やアルミの単体原子を含有していても差し支えない。
【００２７】
無機化合物蒸着層３の膜厚は、５ｎｍ以上１００ｎｍ以下であることが好ましい。膜厚が５ｎｍ未満であると、十分な水蒸気バリア性を得ることができない。また、１００ｎｍより大きいと、薄膜の内部応力による変形によりクラックが発生し、水蒸気バリア性が低下する。さらに、材料使用量の増加、膜形成時間の長時間化等に起因してコストが増加し、経済的観点からも好ましくない。
【００２８】
無機化合物蒸着層３は、単層膜でも多層膜でもよいが、少なくとも１層は真空成膜で形成されることが必要である。真空成膜では、物理気相成長法あるいは化学気相成長法を用いることができる。物理気相成長法としては、真空蒸着法、スパッタリング法、イオンプレーティング法等を挙げることができるが、これらに限定されるものではない。化学気相成長法としては、熱ＣＶＤ法、プラズマＣＶＤ法、光ＣＶＤ法等を挙げることができるが、これらに限定されるものではない。
【００２９】
前記真空成膜では、抵抗加熱式真空蒸着法、ＥＢ（Ｅｌｅｃｔｒｏｎ  Ｂｅａｍ）加熱式真空蒸着法、誘導加熱式真空蒸着法、スパッタリング法、反応性スパッタリング法、デュアルマグネトロンスパッタリング法、プラズマ化学気相堆積法（ＰＥＣＶＤ法）等が特に好ましく用いられる。
【００３０】
前記のスパッタリング法以降の方法ではプラズマを用いるが、ＤＣ（Ｄｉｒｅｃｔ  Ｃｕｒｒｅｎｔ）方式、ＲＦ（Ｒａｄｉｏ  Ｆｒｅｑｕｅｎｃｙ）方式、ＭＦ（Ｍｉｄｄｌｅ  Ｆｒｅｑｕｅｎｃｙ）方式、ＤＣパルス方式、ＲＦパルス方式、ＤＣ＋ＲＦ重畳方式等のプラズマの生成法を適用することができる。
【００３１】
次に複合被膜層４について説明する。図１のように、無機化合物蒸着層３の上に複合被膜層４を積層する。複合被覆層４はガスバリア性を有するため、下記式（１）で表わされる金属アルコキシド及びその加水分解物からなる群より選択される少なくとも１種を含む組成物から形成されることが好ましい。
Ｍ（ＯＲ１）ｍ（Ｒ２）ｎ−ｍ  ・・・（１）
上記式（１）中、Ｒ１及びＲ２はそれぞれ独立に炭素数１〜８の１価の有機基であり、メチル基、エチル基等のアルキル基であることが好ましい。ＭはＳｉ、Ｔｉ、Ａｌ、Ｚｒ等のｎ価の金属原子を示す。ｍは１〜ｎの整数である。
【００３２】
金属アルコキシドとしては、例えば、テトラエトキシシラン［Ｓｉ（ＯＣ２Ｈ５）４］、トリイソプロポキシアルミニウム［Ａｌ（Ｏ−ｉｓｏ−Ｃ３Ｈ７）３］等が挙げられる。
金属アルコキシドは、加水分解後、水系の溶媒中において比較的安定であることから、テトラエトキシシラン又はトリイソプロポキシアルミニウムであることが好ましい。
【００３３】
金属アルコキシドの加水分解物としては、例えば、テトラエトキシシランの加水分解物であるケイ酸（Ｓｉ（ＯＨ）４）、及び、トリプロポキシアルミニウムの加水分解物である水酸化アルミニウム（Ａｌ（ＯＨ）３）等が挙げられる。これらは、１種だけでなく、複数種を組み合わせて使用することもできる。上記組成物における金属アルコキシド及びその加水分解物の含有量は、例えば、１０〜９０質量％である。
【００３４】
上記組成物はさらに水酸基含有高分子化合物を含んでいてもよい。水酸基含有高分子化合物としては、例えば、ポリビニルアルコール、ポリビニルピロリドン及びデンプン等の水溶性高分子が挙げられる。水酸基含有高分子化合物はバリア性の観点からポリビニルアルコールであることが好ましい。これらは、１種だけでなく、複数種を組み合わせて使用することもできる。上記組成物における水酸基含有高分子化合物の含有量は、例えば、１０〜９０質量％である。
【００３５】
複合被膜層４の厚さは、５０〜１０００ｎｍであることが好ましく、１００〜５００ｎｍであることが好ましい。複合被膜層４の厚さが５０ｎｍ以上であると、より十分なガスバリア性を得ることができる傾向があり、１０００ｎｍ以下であると、十分な柔軟性を保持できる傾向がある。
【００３６】
（ガスバリアフィルム１２）
図２は、本実施形態に係るガスバリアフィルムの概略断面図である。
図２のガスバリアフィルム１２においては、フィルム基材１の上に密着層２を積層し、さらにポリカルボン酸系重合体（Ａ１）と、一般式Ｒ１Ｓｉ（ＯＲ２）３で表されるシランカップリング剤とその加水分解物及びそれらの縮合物からなる群から選択される少なくとも１種のケイ素含有化合物（Ａ２）とを、質量比（Ａ１：Ａ２）が９９．５：０．５〜８０．０：２０．０（但し、前記ケイ素含有化合物の質量は前記シランカップリング剤換算の質量）で含有する第一のコーティング層（Ａ）５と、多価金属化合物を含有する第二のコーティング層（Ｂ）６とを順次積層している。この第一のコーティング層（Ａ）５と第二のコーティング層（Ｂ）６とで、ガスバリア層１０ｂを形成している。
【００３７】
以下に、第一のコーティング層（Ａ）と、多価金属化合物を含有する第二のコーティング層（Ｂ）について説明する。 
【００３８】
［第一のコーティング層（Ａ）］
ポリカルボン酸系重合体（以下、「ポリカルボン酸系重合体（Ａ１）成分」と称する）と、一般式Ｒ１Ｓｉ（ＯＲ２）３で表されるシランカップリング剤、その加水分解物およびそれらの縮合物からなる群から選択される少なくとも１種類のケイ素含有化合物（以下「ケイ素含有化合物Ａ２」成分と称する）とを、質量比（Ａ１：Ａ２）が９９．５：０．５〜８０．０：２０．０で含有している。
ただし、Ｒ１はグリシジルオキシ基またはアミノ基を含む有機基であり、Ｒ２はアルキル基であり、３個のＲ２はそれぞれ同一であっても異なっていても良い。
また、前記ケイ素含有化合物成分（Ａ２）の質量は前記シランカップリング剤換算の質量である。
【００３９】
また、ポリカルボン酸系重合体とは、分子内に２個以上のカルボキシ基を有する重合体である。 
ポリカルボン酸系重合体（Ａ１）成分としては、たとえばエチレン性不飽和カルボン酸の（共）重合体；エチレン性不飽和カルボン酸と他のエチレン性不飽和単量体との共重合体；アルギン酸、カルボキシメチルセルロース、ペクチン等の分子内にカルボキシル基を有する酸性多糖類が挙げられる。
前記エチレン性不飽和カルボン酸としては、例えば、アクリル酸、メタクリル酸、イタ
コン酸、マレイン酸、フマル酸、クロトン酸等が挙げられる。
エチレン性不飽和カルボン酸と共重合可能なエチレン性不飽和単量体としては、例えば、エチレン、プロピレン、酢酸ビニル等の飽和カルボン酸ビニルエステル類、塩化ビニル、塩化ビニリデン、スチレン、アクリルアミド、アクリロニトリル等が挙げられる。
これらのポリカルボン酸系重合体は１種を単独で用いても、２種以上を混合して用いてもよい。 
【００４０】
ポリカルボン酸系重合体（Ａ１）成分としては、上記の中でも、得られるガスバリア性の観点から、アクリル酸、メタクリル酸、イタコン酸、マレイン酸、フマル酸、およびクロトン酸からなる群から選ばれる少なくとも１種の重合性単量体から誘導される構成単位を含む重合体が好ましく、その中でもアクリル酸、メタクリル酸、イタコン酸、マレイン酸からなる群から選ばれる少なくとも１種の重合性単量体から誘導される構成単位を含む重合体が特に好ましい。 
【００４１】
ポリカルボン酸系重合体（Ａ１）成分の数平均分子量は、２，０００〜１０，０００，０００の範囲が好ましく、５，０００〜１，０００，０００がより好ましい。数平均分子量が２，０００未満では得られるガスバリア層は充分な耐水性を達成できず、水分によってガスバリア性や透明性が悪化する場合や、白化の発生が起こる場合がある。一方、数平均分子量が１０，０００，０００を超えると、塗工によって第一のコーティング層（Ａ）を形成する前に、粘度が高くなり塗工性が損なわれる場合がある。 
【００４２】
ポリカルボン酸系重合体（Ａ１）成分は、カルボキシ基の一部が予め塩基性化合物で中和されていても良い。ポリカルボン酸系重合体（Ａ１）成分の有するカルボキシ基の一部を予め中和することにより、耐水性や耐熱性をさらに向上させることができる。
塩基性化合物として、多価金属化合物、一価金属化合物およびアンモニアからなる群から選択される少なくとも１種の塩基性化合物が好ましい。多価金属化合物としては、第二のガスバリア層（Ｂ）の説明であげる多価金属化合物と同様のものが挙げられ、多価金属化合物である塩基性化合物としては、例えば酸化亜鉛、炭酸カルシウム、炭酸ナトリウム等が挙げられる。一価金属化合物である塩基性化合物としては、例えば、水酸化ナトリウム、水酸化カリウム等が挙げられる。
【００４３】
カルボキシ基の中和度として、第一のコーティング層（Ａ）をポリカルボン酸系重合体（Ａ１）成分と前記ケイ素含有化合物（Ａ２）成分とを含有する第一のコーティング液（ａ）からなる塗膜を乾燥することにより形成する場合は、該第一のコーティング液（ａ）の塗工性や塗液安定性の観点から、３０ｍｏｌ％以下であることが好ましく、２５ｍｏｌ％以下でなることがより好ましい。ポリカルボン酸系重合体（Ａ１）成分としては、１種単独で用いてもよく、２種以上を混合して用いてもよい。 
【００４４】
前記ケイ素含有化合物（Ａ２）成分は、一般式Ｒ１Ｓｉ（ＯＲ２）３（ただし、Ｒ１はグリシジルオキシ基またはアミノ基を含む有機基であり、Ｒ２はアルキル基であり、３個のＲ２はそれぞれ同一であっても異なっていても良い）で表されるシランカップリング剤、その加水分解物およびそれらの縮合物からなる群から選択される少なくとも１種のケイ素含有化合物である。前記ケイ素含有化合物（Ａ２）成分は、少量でも密着層２と第一のコーティング層（Ａ）との密着性を向上させ、耐熱性、耐水性等を向上させる。 
【００４５】
前記一般式中、Ｒ１における有機基としては、例えば、グリシジルオキシアルキル基、アミノアルキル基等が挙げられる。Ｒ２のアルキル基としては、炭素数１〜６のアルキル基が好ましく、メチル基またはエチル基が特に好ましい。前記シランカップリング剤の具体例としては、γ−グリシドキシプロピルトリメトキシシラン、γ−グリシドキシプロピルトリエトキシシラン、γ−アミノプロピルトリメトキシシラン、γ−アミノプロピルト
リエトキシシラン等が挙げられる。これらの中でも、γ−グリシドキシプロピルトリメトキシシラン、γ−アミノプロピルトリメトキシシランが好ましい。 
【００４６】
前記ケイ素含有化合物（Ａ２）成分は、前記シランカップリング剤自体であってもよく、該シランカップリング剤が加水分解した加水分解物でもよく、これらの縮合物であってもよい。加水分解物としては、前記一般式中の３つのＯＲ２のうち少なくとも１つがＯＨとなったものが挙げられる。縮合物としては、少なくとも２分子の加水分解物のＳｉ−ＯＨ同士が縮合してＳｉ−Ｏ−Ｓｉ結合を形成したものが挙げられる。なお、以下においては、シランカップリング剤の加水分解物が縮合したものを加水分解縮合物と記すことがある。 
【００４７】
前記ケイ素含有化合物（Ａ２）成分としては、ゾルゲル法を用いて、シランカップリング剤（１）の加水分解および縮合反応を行ったものを用いることができる。通常、シランカップリング剤（１）は加水分解が容易に起こり、また、酸、アルカリ存在下では容易に縮合反応が起こるため、シランカップリング剤（１）のみ、その加水分解物のみ、またはそれらの縮合物のみで存在することは稀である。すなわち前記ケイ素含有化合物（Ａ２）成分は、通常シランカップリング剤（１）、その加水分解物、およびこれらの縮合物が混在している。また、加水分解物には、部分加水分解物、完全加水分解物が含まれる。 
【００４８】
前記ケイ素含有化合物（Ａ２）成分としては、少なくとも加水分解縮合物を含むことが好ましい。加水分解縮合物を製造する際の方法としては、シランカップリング剤（１）を上記ポリカルボン酸系重合体（Ａ１）成分および水を含む液に直接混合してもよく、シランカップリング剤に水を加えることによって、加水分解およびそれに続く縮合反応を行い、ポリカルボン酸系重合体と混合する前に、加水分解縮合物を得てもよい。 
【００４９】
第一のコーティング層（Ａ）はポリカルボン酸系重合体（Ａ１）成分と、前記ケイ素含有化合物（Ａ２）成分とを、質量比（Ａ１：Ａ２）が９９．５：０．５〜８０．０：２０．０で含有する。ただし、前記ケイ素含有化合物（Ａ２）成分の質量は、前記シランカップリング剤（１）換算の質量である。 
【００５０】
つまり、前記ケイ素含有化合物（Ａ２）成分は上記のとおり、通常シランカップリング剤、その加水分解物、およびこれらの縮合物が混在するが、前記ケイ素含有化合物（Ａ２）成分の質量は、前記シランカップリング剤に換算した値、すなわちシランカップリング剤の仕込み量である。上記範囲であると、耐虐待性に優れるガスバリア積層体を得ることができる。 
【００５１】
さらに、前記ケイ素含有化合物（Ａ２）成分が存在することにより、本発明のガスバリア層が酸に対する耐性を有する。シランカップリング剤として、Ｒ１がグリシジルオキシ基を含む有機基であるもの（γ−グリシドキシプロピルトリメトキシシランや、γ−グリシドキシプロピルトリエトキシシラン）を用いる場合には、ポリカルボン酸系重合体（Ａ１）成分と前記ケイ素含有化合物（Ａ２）成分との質量比（Ａ１：Ａ２）は、９９．５：０．５〜９０．０：１０．０であることが好ましく、９９．０：１．０〜９５．０：５．０であることが特に好ましい。
前記シランカップリング剤として、Ｒ１がアミノ基を含む有機基であるもの（γ−アミノプロピルトリメトキシシランや、γ−アミノプロピルトリエトキシシラン）を用いる場合には、ポリカルボン酸系重合体（Ａ１）成分と前記ケイ素含有化合物（Ａ２）成分との質量比（Ａ１：Ａ２）は、９９．０：１．０〜８０．０：２０．０であることが好ましく、９５．０：５．０〜８０．０：２０．０であることが特に好ましい。 
【００５２】
第一のコーティング層（Ａ）には、各種の添加剤が含まれていてもよい。添加剤として
は可塑剤、樹脂、分散剤、界面活性剤、柔軟剤、安定剤、アンチブロッキング剤、膜形成剤、粘着剤、酸素吸収剤等が挙げられる。例えば、可塑剤としては、公知の可塑剤から適宜選択して使用することが可能である。
該可塑剤の具体例としては、例えば、エチレングレコール、トリメチレングリコール、プロピレングリコール、テトラメチレングリコール、１，３−ブタンジオール、２，３−ブタンジオール、ペンタメチレングリコール、ヘキサメチレングリコール、ジエチレングリコール、トリエチレングリコール、ポリエチレングリコール、ポリビニルアルコール、エチレン−ビニルアルコール共重合体、ポリエチレンオキサイド、ソルビトール、マンニトール、ズルシトール、エリトリトール、グリセリン、乳酸、脂肪酸、澱粉、フタル酸エステルなどを例示することができる。これらは必要に応じて、混合物で用いてもよい。 
【００５３】
これらの中でも、ポリエチレングリコール、ポリビニルアルコール、エチレン−ビニルアルコール共重合体、グリセリン、澱粉が延伸性とガスバリア性の観点から好ましい。このような可塑剤が含まれる場合には、耐虐待性をさらに向上させることができる。添加剤として、ポリビニルアルコール等の水酸基を２つ以上有する化合物を含む場合、該化合物の水酸基と、ポリカルボン酸系重合体（Ａ１）成分のカルボキシ基の一部とがエステル結合を形成していてもよい。第一のコーティング層（Ａ）に添加剤が含まれている場合には、ポリカルボン酸系重合体（Ａ１）成分と添加剤との質量比（ポリカルボン酸系重合体（Ａ１）成分：添加剤）は通常７０：３０〜９９．９：０．１の範囲であり、８０：２０〜９８：２であることが好ましい。 
【００５４】
第一のコーティング層（Ａ）の厚さは、ガスバリア性の観点から、好ましくは０．０１〜５μｍの範囲であり、より好ましくは０．０２〜３μｍの範囲であり、さらに好ましくは０．０４〜１．２μｍの範囲である。なお、被膜層が第一のコーティング層（Ａ）を複数含む場合でも、被膜層中の第一のコーティング層（Ａ）の合計の好ましい厚さは上記と同じである。 
【００５５】
（第一のコーティング層（Ａ）の形成方法） 
第一のコーティング層（Ａ）は通常、コーティング法により形成することができる。具体的には、ポリカルボン酸系重合体（Ａ１）成分と前記ケイ素含有化合物（Ａ２）成分とを含有する第一のコーティング液（ａ）からなる塗膜を乾燥することにより形成できる。第一のコーティング液（ａ）に含まれるポリカルボン酸系重合体（Ａ１）成分、前記ケイ素含有化合物（Ａ２）成分としては、それぞれ前記と同様のものを用いることができる。
【００５６】
第一のコーティング液（ａ）は、ポリカルボン酸系重合体（Ａ１）成分と、前記ケイ素含有化合物（Ａ２）成分とを、９９．５：０．５〜８０．０：２０．０の質量比（ただし、前記ケイ素含有化合物（Ａ２）成分の質量は、前記シランカップリング剤換算の質量である）。好ましい理由は前記と同じである。
【００５７】
シランカップリング剤として、Ｒ１がグリシジルオキシ基を含む有機基であるもの（γ−グリシドキシプロピルトリメトキシシランや、γ−グリシドキシプロピルトリエトキシシラン）を用いる場合には、ポリカルボン酸系重合体（Ａ１）成分とケイ素含有化合物（Ａ２）成分との質量比は、９９．５：０．５〜９０．０：１０．０であることが好ましく、９９．０：１．０〜９５．０：５．０であることが特に好ましい。 
【００５８】
シランカップリング剤として、Ｒ１がアミノ基を含む有機基であるもの（γ−アミノプロピルトリメトキシシランや、γ−アミノプロピルトリエトキシシラン）を用いる場合には、ポリカルボン酸系重合体（Ａ１）成分とケイ素含有化合物（Ａ２）成分との質量比は、９９．０：１．０〜８０．０：２０．０であることが好ましく、９５．０：５．０〜８０．０：２０．０であることが特に好ましい。
なお、通常はコーティング液第一のコーティング液（ａ）に含まれるポリカルボン酸系重合体（Ａ１）成分とケイ素含有化合物（Ａ２）成分との質量比と、該第一のコーティング液（ａ）を用いて形成される第一のガスバリア層（Ａ）におけるポリカルボン酸系重合体（Ａ１）成分とケイ素含有化合物（Ａ２）成分との質量比とは同様であるが、例えばポリカルボン酸系重合体（Ａ１）成分と添加剤とが反応した場合や、ポリカルボン酸系重合体（Ａ１）成分とケイ素含有化合物（Ａ２）成分とが反応した場合等には、異なる場合がある。 
【００５９】
第一のコーティング液（ａ）は、ポリカルボン酸系重合体（Ａ１）成分とケイ素含有化合物（Ａ２）成分と必要に応じて含まれる添加剤とを、溶媒と混合することにより調整できる。 
【００６０】
第一のコーティング液（ａ）に用いる溶媒としては、ポリカルボン酸系重合体（Ａ１）成分およびケイ素含有化合物（Ａ２）成分を溶解し得るものであれば特に限定は無いが、通常はシランカップリング剤の加水分解反応を行うための水が必要であることから、水、水との有機溶媒との混合溶媒等が好ましい。ポリカルボン酸系重合体（Ａ１）成分の溶解性、コストの点では、水が最も好ましい。
【００６１】
アルコール等の有機溶媒は、シランカップリング剤の溶解性、第一のコーティング液（ａ）の塗工性を向上する点で好ましい。有機溶媒としては、炭素数１〜５のアルコールおよび炭素数３〜５のケトンからなる群から選択される少なくとも１種の有機溶媒等を用いることが好ましい。このような有機溶媒としては、具体的には、メタノール、エタノール、プロパノール、イソプロパノール、ｎ−ブタノール、イソブタノール、ｓｅｃ−ブタノール、ｔｅｒｔ−ブタノール、アセトン、メチルエチルケトン等が挙げられる。
水との有機溶媒との混合溶媒としては、上述した水と有機溶媒との混合溶媒が好ましく、水と炭素数１〜５のアルコールとの混合溶媒がより好ましい。混合溶媒としては、水が２０〜９５質量％の量で存在し、有機溶媒が８０〜５質量％の量で存在する（ただし、水と有機溶媒との合計を１００質量％とする）ものが好ましい。
【００６２】
第一のコーティング液（ａ）においては、ガスバリア性および塗工性の観点から、第一のコーティング液（ａ）中のポリカルボン酸系重合体（Ａ１）成分と、ケイ素含有化合物（Ａ２）成分と、必要に応じて含まれる添加剤との合計含有量（固形分）が、第一のコーティング液（ａ）の総重量に対して、０．５〜５０質量％が好ましく、０．８〜３０質量％がより好ましく、１．０〜２０質量％が特に好ましい。
【００６３】
この第一のコーティング液（ａ）を、第一のガスバリア層（Ａ）として積層する面、すなわち密着層２上に塗工して塗膜を形成し、該塗膜を乾燥することにより、第一のコーティング層（Ａ）を形成できる。 
【００６４】
第一のコーティング液（ａ）の塗工方法としては、特に限定されず公知のコート法の中から適宜選択でき、例えばキャスト法、ディッピング法、ロールコート法、グラビアコート法、スクリーン印刷法、リバースコート法、スプレーコート法、キットコート法、ダイコート法、メタリングバーコート法、チャンバードクター併用コート法、カーテンコート法等が挙げられる。第一のコーティング液（ａ）の塗工量は、形成する第一のコーティング層（Ａ）の厚さに応じて設定される。 
【００６５】
第一のコーティング液（ａ）を塗工した後、乾燥により、塗液に含まれる第一のコーティング液（ａ）の溶媒を除去することによって、第一のコーティング層（Ａ）が形成される。 
【００６６】
乾燥方法としては、特に限定は無く、例えば熱風乾燥法、熱ロール接触法、赤外線加熱法、マイクロ波加熱法等の方法が挙げられる。これらの方法はいずれかを単独で用いても、２種以上を組み合わせてもよい。
このようにして形成される第一のガスバリア層（Ａ）には、ポリカルボン酸系重合体（Ａ１）成分とケイ素含有化合物（Ａ２）成分とが含まれ、さらに、第一のコーティング液（ａ）に添加剤等の他の成分が含まれる場合には、当該他の成分が含まれている。第一のコーティング液（ａ）の添加剤として、ポリビニルアルコール等の水酸基を２つ以上有する化合物を用いた場合、上記乾燥、熟成処理、熱処理等の際に、該化合物の水酸基とポリカルボン酸系重合体（Ａ１）成分のカルボキシ基の一部とが反応してエステル結合を形成してもよい。 
【００６７】
［第二のコーティング層（Ｂ）］
第二のコーティング層（Ｂ）は、多価金属化合物を含有する。多価金属化合物とは、金属イオンの価数が２以上の多価金属の化合物である。
多価金属としては、例えばベリリウム、マグネシウム、カルシウムなどのアルカリ土類金属；チタン、ジルコニウム、クロム、マンガン、鉄、コバルト、ニッケル、銅、亜鉛などの遷移金属；アルミニウム、ケイ素が挙げられる。多価金属としては、耐熱性、耐水性、透明性の観点から、カルシウムまたは亜鉛が特に好ましい。多価金属化合物としては、カルシウム化合物または亜鉛化合物が上述の理由より好ましい。
さらに多価金属化合物としては、例えば多価金属の単体、酸化物、水酸化物、炭酸塩、有機酸塩（例えば、酢酸塩）もしくは無機酸塩、多価金属酸化物のアンモニウム錯体もしくは２〜４級アミン錯体、またはそれらの炭酸塩もしくは有機酸塩が挙げられる。これらの多価金属化合物の中でも、ガスバリア性、高温水蒸気や熱水に対する耐性、製造性の観点から、アルカリ土類金属、コバルト、ニッケル、銅、亜鉛、アルミニウムまたはケイ素の酸化物、水酸化物、塩化物、炭酸塩または酢酸塩、銅または亜鉛のアンモニウム錯体またはそれらの炭酸塩を用いることが好ましい。これらの中でも、工業的生産性の観点から、酸化亜鉛、酸化アルミニウム、水酸化カルシウム、炭酸カルシウム、酢酸亜鉛、酢酸カルシウムが好ましく、酸化亜鉛または炭酸カルシウムが特に好ましい。 
【００６８】
第二のコーティング層（Ｂ）を、多価金属化合物を含有する第二のコーティング液（ｂ）からなる塗膜を乾燥することにより形成する場合、多価金属化合物の形態は、粒子状であっても、非粒子状であっても、溶解していてもよいが、分散性、ガスバリア性、生産性の観点からは、粒子状であることが好ましい。また、このような粒子の平均粒子径は特に限定されないが、ガスバリア性、コーティング適性の観点から、平均粒子径が５μｍ以下であることが好ましく、１μｍ以下であることがより好ましく，０．１μｍ以下であることが特に好ましい。
【００６９】
第二のコーティング層（Ｂ）は、必要に応じて、本発明の効果を損なわない範囲で、多価金属化合物のほかに、各種添加物を含有してもよい。該添加物としては、例えば、第二のコーティング層（Ｂ）を、多価金属化合物を含有する第二のコーティング液（ｂ）からなる塗膜を乾燥することにより形成する場合、第二のコーティング液（ｂ）に用いる溶媒に可溶または分散可能な樹脂、該溶媒に可溶または分散可能な分散剤、界面活性剤、柔軟材、安定剤、膜形成剤、増粘剤等を含有してもよい。上記の中でも、第二のコーティング液（ｂ）に用いる溶媒に可溶または分散可能な樹脂を含有することが好ましい。これにより、第二のコーティング液（ｂ）の塗工性、製膜性が向上する。このような樹脂としては、例えばアルキッド樹脂、メラミン樹脂、アクリル樹脂、ウレタン樹脂、ポリエステル樹脂、フェノール樹脂、アミノ樹脂、フッ素樹脂、エポキシ樹脂、イソシアネート樹脂等が挙げられる。
【００７０】
また、第二のコーティング液（ｂ）に用いる溶媒に可溶または分散可能な分散剤を含有することが好ましい。これにより、多価金属化合物の分散性が向上する。該分散剤として、アニオン系界面活性剤や、ノニオン系界面活性剤を用いることができる。
該界面活性剤としては、（ポリ）カルボン酸塩、アルキル硫酸エステル塩、アルキルベンゼンスルホン酸塩、アルキルナフタレンスルホン酸塩、アルキルスルフォコハク酸塩、アルキルジフェニルエーテルジスルホン酸塩、アルキルリン酸塩、芳香族リン酸エステル、ポリオキシエチレンアルキルエーテル、ポリオキシエチレンアルキルフェノールエーテル、ポリオキシエチレンアルキルエステル、アルキルアリル硫酸エステル塩、ポリオキシエチレンアルキルリン酸エステル、ソルビタンアルキルエステル、グリセリン脂肪酸エステル、ソルビタン脂肪酸エステル、蔗糖脂肪酸エステル、ポリエチレングリコール脂肪酸エステル、ポリオキシエチレンソルビタンアルキルエステル、ポリオキシエチレンアルキルアリルエーテル、ポリオキシエチレン誘導体、ポリオキシエチレンソルビトール脂肪酸エステル、ポリオキシ脂肪酸エステル、ポリオキシエチレンアルキルアミン等の各種界面活性剤が挙げられる。これらの界面活性剤は単独で用いても、二種以上を混合して用いてもよい。 
【００７１】
第二のコーティング層（Ｂ）に添加剤が含まれている場合には、多価金属化合物と添加剤との質量比（多価金属化合物：添加剤）は、３０：７０〜９９：１の範囲内であることが好ましく、５０：５０〜９８：２の範囲内であることが好ましい。 
【００７２】
第二のコーティング層（Ｂ）の厚さは、ガスバリア性の観点から、好ましくは０．０１〜５μｍの範囲であり、より好ましくは０．０３〜３μｍの範囲であり、さらに好ましくは０．１〜１．２μｍの範囲である。なお、被膜層が第二のコーティング層（Ｂ）を複数含む場合でも、被膜層中の第二のコーティング層（Ｂ）の合計の好ましい厚さは上記と同じである。 
【００７３】
（第二のコーティング層（Ｂ）の形成方法）
第二のコーティング層（Ｂ）の形成方法としては、例えば、コーティング法、ディッピング法等が挙げられる。これらの中でも、生産性の観点からコーティング法が好ましい。以下、コーティング法により第二のコーティング層（Ｂ）を形成する場合について説明する。 
【００７４】
コーティング法による第二のコーティング層（Ｂ）の形成は、具体的には多価金属化合物を含有する第二のコーティング液（ｂ）からなる塗膜を乾燥することにより形成できる。 
【００７５】
第二のコーティング液（ｂ）に含まれる多価金属化合物としては、前記と同様なものを用いることができ、カルシウム化合物または亜鉛化合物が好ましい。 
【００７６】
第二のコーティング液（ｂ）は必要に応じて、本発明の効果を損なわない範囲で、多価金属化合物のほかに各種添加剤を含んでいてもよい。該添加剤としては、例えば、第二のコーティング液（ｂ）に用いる溶媒に可溶または分散可能な樹脂、該溶媒に可溶または分散可能な分散剤、その他の界面活性剤、柔軟剤、安定剤、膜形成剤、増粘剤などが挙げられる。
上記の中でも、第二のコーティング液（ｂ）には、第二のコーティング液（ｂ）の塗工性、成膜性を向上させる目的で、第二のコーティング液（ｂ）に用いる溶媒に可溶または分散可能な樹脂を混合して用いることが好ましい。このような樹脂としては、前記第二のコーティング層（Ｂ）が含有してもよい各種添加剤として挙げたものと同様のものが挙げられる。
また、添加剤として、多価金属化合物の分散性を向上させる目的で、第二のコーティン
グ液（ｂ）に用いる溶媒に可溶または分散可能な分散剤を混合して用いることが好ましい。該分散剤としては、第二のコーティング層（Ｂ）が含有してもよい各種添加剤として前記で挙げたものと同様のものが挙げられる。第二のコーティング液（ｂ）に添加剤が含まれている場合には、多価金属化合物と添加剤との質量比（多価金属化合物：添加剤）は、３０：７０〜９９：１の範囲内であることが好ましく、５０：５０〜９８：２の範囲内であることがより好ましい。
【００７７】
第二のコーティング液（ｂ）に用いる溶媒としては、例えば、水、メチルアルコール、エチルアルコール、イソプロピルアルコール、ｎ−プロピルアルコール、ｎ−ブチルアルコール、ｎ−ペンチルアルコール、ジメチルスルフォキシド、ジメチルフォルムアミド、ジメチルアセトアミド、トルエン、ヘキサン、ヘプタン、シクロヘキサン、アセトン、メチルエチルケトン、ジエチルエーテル、ジオキサン、テトラヒドロフラン、酢酸エチル、酢酸ブチルなどが挙げられる。また、これらの溶媒は１種単独で用いても、２種以上を混合しても良い。これらの中でも、塗工性の観点から、メチルアルコール、エチルアルコール、イソプロピルアルコール、トルエン、酢酸エチル、メチルエチルケトン、水が好ましい。また、生産性の観点から、メチルアルコール、エチルアルコール、イソプロピルアルコール、水が好ましい。なお、第一のコーティング液（ａ）から形成される第一のガスバリア層（Ａ）は耐水性が優れているために、第二のコーティング液（ｂ）に用いる溶媒として水を用いることができる。 
【００７８】
この第二のコーティング液（ｂ）を、第二のコーティング層（Ｂ）を積層する面、例えば第一のコーティング層（Ａ）上などに塗工して塗膜を形成し、該塗布膜を乾燥することにより第二のコーティング層（Ｂ）を形成できる。 
【００７９】
第二のコーティング液（ｂ）の塗工方法としては、特に限定されず公知のコート法の中から適宜選択でき、例えばキャスト法、ディッピング法、ロールコート法、グラビアコート法、スクリーン印刷法、リバースコート法、スプレーコート法、キットコート法、ダイコート法、メタリングバーコート法、チャンバードクター併用コート法、カーテンコート法等が挙げられる。 
【００８０】
第二のコーティング液（ｂ）の塗工量は、形成する第二のガスバリア層（Ｂ）の厚さに応じて設定される。第二のコーティング液（ｂ）を塗工した後、乾燥により塗膜に含まれる第二のコーティング液（ｂ）の溶媒を除去することによって、第二のガスバリア層（Ｂ）が形成される。 
【００８１】
乾燥方法としては、特に限定は無く、例えば熱風乾燥法、熱ロール接触法、赤外線加熱法、マイクロ波加熱法等の方法が挙げられる。これらの方法はいずれかを単独で用いても２種以上を組み合わせてもよい。乾燥温度として特に限定は無いが、溶媒として上述した水や、水と有機溶媒との混合溶媒を用いる場合には、通常５０℃〜１６０℃が好ましい。また、乾燥の際の圧力は通常、常圧または減圧下で行い、設備簡便性の観点から常圧で行うことが好ましい。このようにして形成される第二のコーティング層（Ｂ）には、多価金属化合物が含まれ、さらに、第二のコーティング液（ｂ）に添加剤等の他の成分が含まれる場合には、該当他の成分が含まれる。 
【００８２】
（ガスバリアフィルム１３）
図３は本実施形態に係るガスバリアフィルムの概略断面図である。
図３のガスバリアフィルム１３においては、フィルム基材１の上に密着層２、無機化合物蒸着層３が積層され、さらに、ポリカルボン酸系重合体と、一般式Ｒ１Ｓｉ（ＯＲ２）３で表されるシランカップリング剤、その加水分解物及びそれらの縮合物からなる群から選択される少なくとも１種のケイ素含有化合物とを、９９．５：０．５〜８０．０：２０．
０の質量比（但し、前記ケイ素含有化合物の質量は前記シランカップリング剤換算の質量である）で含有する第一のコーティング層（Ａ）５、多価金属化合物を含有する第二のコーティング層（Ｂ）６を順次積層している。この第一のコーティング層（Ａ）５と第二のコーティング層（Ｂ）６とで、ガスバリア層１０ｃを形成している。これらのコーティング層は、前述のものと同様である。
【００８３】
次に、ガスバリアフィルムを用いた包装用の積層体フィルムについて説明する。
【００８４】
（包装用積層体フィルム）
図４は、本発明の一実施形態に係る包装用積層フィルムの概略断面図である。図４の包装用積層フィルム１００は、ガスバリア層１０とヒートシール性を有するポリエステルフィルム３０が、接着剤層２０を介して積層されている。ヒートシール性を有するポリエステルフィルム３０は、即ちシーラント層として用いられる。
ガスバリア層１０は、前述の図１〜図３で示したガスバリア層１０ａ、１０ｂ、１０ｃのいずれの構成も適用できる。また、ガスバリア層１０はこれらの構成に限るものではない。
【００８５】
ヒートシール性を有するポリエステルフィルム３０は、非晶性のポリエステルフィルムでも良いし、テレフタル酸、エチレングリコール、ジエチレングリコール、コモノマーを重合しヒートシール性を持たせたポリエステルフィルムでもよいし、ブチレンテレフタラート単位を主たる構成単位とすることでヒートシール性を付与するポリエステルフィルムでもよい。これらは単層でも良いし、包材に必要とされる性能によって多層押し出しフィルムでも良い。
【００８６】
ヒートシール性を有するポリエステルフィルム３０の厚みは、機械的性質とヒートシール性とのバランスにより、２０〜５００μｍであることが好ましい。さらには３０μｍ以上がより好ましく、３００μｍ以下、より好ましくは１５０μｍ以下が好ましい。
【００８７】
包装用の積層フィルム形成方法としては、バリアフィルムとシーラントフィルムを一液硬化型もしくは二液硬化型ウレタン系接着剤で貼りあわせるドライラミネート法、無溶剤接着剤を用いて貼りあわせるノンソルベントドライラミネート法、上述した樹脂を加熱溶融させ、カーテン状に押し出し、貼りあわせるエキストルージョンラミネート法等、いずれも公知の積層方法により形成することができるが、後述する熱水加熱処理、特に１２０℃以上の高温熱水処理に対して好ましいのはドライラミネート法である。８５℃以下の温度での処理であれば、ラミネート方式を問わず用いることは可能である。 
【００８８】
また本発明においては、積層フィルムを包装用に用いるために、印刷層を設けても一向にかまわない。一般的にはバリアフィルムとヒートシール性を有するポリエステルフィルムの間に印刷層を設け、さらには印刷層はバリアフィルムのガスバリア層の上に積層される。
【００８９】
図５は、本発明の一実施形態に係る包装用積層フィルムの概略断面図であって、印刷層を有する包装用積層フィルム１１０の構成を示す。これは、フィルム基材１上に、密着層２、無機化合物蒸着層３、複合被膜層４が積層され、その上に印刷層４０が形成されており、さらにその上に接着剤層２０を介してヒートシール性を有するポリエステルフィルム層３０が積層されている。
【００９０】
上記の包装用積層フィルムにおいて、ポリエステルが占める割合が総重量のうち９０％以上であることがリサイクルには望ましい。つまり、接着剤層や印刷層、ガスバリア層などポリエステル材料以外の原料からなる層の総重量が全体の重量に対し１０％未満、より
好ましくは５％以下であれば、単一材料からなる物質とみなされ、リサイクルが容易となる。
【実施例】
【００９１】
以下に、本発明の具体的な実施例について説明する。 
まず、各材料について説明する。
【００９２】
密着層２は、以下の手順で調製した。
塗液１：三井化学（株）製接着剤溶液  主剤：タケラックＡ−５２５（内  ウレタン樹脂の前駆体５０質量％、酢酸エチル５０質量％）／硬化剤：タケネートＡ−５２（内  ウレタン樹脂の硬化剤５５質量％、酢酸エチル４５質量％）／溶媒：酢酸エチル
これらの成分を、Ａ−５２５：Ａ−５２：酢酸エチル＝９：１：１６５（固形分濃度３質量％）で配合して塗液１を調製した。
【００９３】
複合被膜層４は、以下の手順で調製した。
塗液２：テトラエトキシシラン１０．４質量部と塩酸（濃度：０．１Ｎ）８９．６質量部とを混合して、混合液を３０分間撹拌し、テトラエトキシシランの加水分解溶液を得た。一方、ポリビニルアルコールを水／イソプロピルアルコールの混合溶媒（水／イソプロピルアルコール（質量比）＝９０：１０）中に溶解させ、３質量％のポリビニルアルコール溶液を得た。テトラエトキシシランの加水分解溶液６０質量部とポリビニルアルコール溶液４０質量部とを混合し、複合被膜組成物である塗液２を得た。
【００９４】
第一のコーティング液（ａ）は以下の手順で調製した。 
塗液３：数平均分子量２００，０００のＰＡＡ（ポリアクリル酸）水溶液（東亞合成製アロンＡ−１０Ｈ、固形分濃度２５質量％）／ＧＰＴＭＳ（γ−グリシドキシプロピルトリメトキシシラン）／溶剤：水、イソプロピルアルコール（ＩＰＡ）
これらの成分を、アロンＡ−１０Ｈ：ＧＰＴＭＳ：水：ＩＰＡ＝１０：０．１７：６６：７（固形分濃度１５質量％）で配合して塗液３を調製した。 
なお、ＧＰＴＭＳ（γ−グリシドキシプロピルトリメトキシシラン）は信越化学工業製のものを使用した。 
【００９５】
第二のコーティング液（ｂ）は下記の手順で調製した。 
塗液４：酸化亜鉛含有樹脂組成物：Ｋ０３５Ａ（住友大阪セメント製  酸化亜鉛（ＺｎＯ）１６．６質量％、ウレタン樹脂の前駆体１．７４質量％、分散剤１．６６質量％、トルエン７２質量％、メチルエチルケトン８質量％）／硬化剤：Ｃ−３２０（内  ウレタン樹脂の硬化剤７５質量％、酢酸エチル２５質量％）／溶媒：トルエン、メチルエチルケトン（ＭＥＫ）、ＩＰＡ
これらの成分を、Ｋ０３５Ａ：Ｃ−３２０：トルエン：ＭＥＫ：ＩＰＡ＝１００：３：２４：３：３（固形分濃度１５質量％）で配合して塗液４を調製した。 
【００９６】
以上の材料を用いて、以下の実施例及び比較例の包装用積層フィルムを作製した。
【００９７】
（実施例１） 
フィルム基材である二軸延伸ポリブチレンテレフタレートフィルム（ＰＢＴ、厚み１５μｍ）のコロナ処理側にグラビアコートを用いて、密着層として上記塗液１の液をグラビアロールコート法にて、厚み０．１ｇ／ｍ２になるよう塗布、加熱乾燥して硬化させた。次に無機化合物蒸着層として電子ビーム式真空蒸着法により、酸素を導入しながらアルミを蒸発させ、厚み１０ｎｍのＡｌＯｘ蒸着膜を形成した。次いで複合被膜層として塗液２を、厚み０．３ｇ／ｍ２になるよう塗布、加熱乾燥し、図１に示す構成の透明なガスバリアフィルムを得た。
【００９８】
次に、得られたガスバリアフィルムのガスバリア層の上に、ヒートシールＰＥＴ（ＮＳ−ＰＥＴ：中本パックス製、厚さ２０μｍ）を２液型の接着剤（三井化学  Ａ５２５／Ａ５２）を用いてドライラミネート法によってラミネートし、〔透明ガスバリアフィルム／接着剤層（４ｇ／ｍ２）／ヒートシールＰＥＴ〕の構成を有する本発明の包装用積層フィルムを得た。 
【００９９】
（実施例２） 
フィルム基材である二軸延伸ポリブチレンテレフタレートフィルム（ＰＢＴ、厚み１５μｍ）のコロナ処理側にグラビアコートを用いて、密着層として上記塗液１の液をグラビアロールコート法にて塗工し、ポリエステル樹脂を０．１ｇ／ｍ２硬化させた。
次いで第一のコーティング液（ａ）として塗液３を塗布、過熱乾燥させ、次に第二のコーティング液（ｂ）として塗液４を塗布、加熱乾燥させ、密着層（０．１ｇ／ｍ２）／ＰＡＡ（０．４ｇ／ｍ２）／ＺｎＯ（ＺｎＯとして、０．４ｇ／ｍ２）からなる透明なガスバリアフィルムを得た以外は実施例１と同様にして、図２に示す構成の本発明の包装用積層フィルムを得た。 
【０１００】
（実施例３） 
フィルム基材である二軸延伸ポリブチレンテレフタレートフィルム（ＰＢＴ、厚み１５μｍ）のコロナ処理側にグラビアコートを用いて、密着層として上記塗液１の液をグラビアロールコート法にて塗工し、ポリエステル樹脂を０．１ｇ／ｍ２硬化させた。
次に無機化合物蒸着層として電子ビーム式真空蒸着法により、酸素を導入しながらアルミを蒸発させ、厚み１０ｎｍのＡｌＯｘ蒸着膜を形成した。次いで第一のコーティング液（ａ）として塗液３を塗布、過熱乾燥させ、次に第二のコーティング液（ｂ）として塗液４を塗布、加熱乾燥させ、密着層（０．１ｇ／ｍ２）／ＡｌＯｘ蒸着膜／ＰＡＡ（０．４ｇ／ｍ２）／ＺｎＯ（ＺｎＯとして、０．４ｇ／ｍ２）からなる透明なガスバリアフィルムを得た以外は実施例１と同様にして、図３に示す構成の本発明の包装用積層フィルムを得た。
【０１０１】
(実施例４)
実施例１において得られたガスバリアフィルムのガスバリア層の上に、非晶性ＰＥＴ（ハイトロンＰＧ  タマポリ製  厚さ３０μｍ）を２液型の接着剤（三井化学  Ａ５２５／Ａ５２）を用いてドライラミネート法によってラミネートし、〔透明ガスバリアフィルム／接着剤層（４ｇ／ｍ２）／非晶性ＰＥＴ〕の構成を有する比較例の包装用積層フィルムを得た。 
【０１０２】
(比較例)
実施例１において得られたガスバリアフィルムのガスバリア層の上に、ＣＰＰ（Ｓ  東セロ製  厚さ２０μｍ）を２液型の接着剤（三井化学  Ａ５２５／Ａ５２）を用いてドライラミネート法によってラミネートし、〔透明ガスバリアフィルム／接着剤層（４ｇ／ｍ２）／ＣＰＰ〕の構成を有する比較例の包装用積層フィルムを得た。
【０１０３】
＜ポリエステル材料率＞
得られた包装用の積層フィルムのうち、ポリエステル材料であるバリアフィルムのフィルム基材とヒートシール性を有するポリエステルフィルムの占める割合を重量％で算出した。
【０１０４】
＜包装用フィルムとしての評価＞
得られた包装用の積層フィルムで１０ｃｍ×１５ｃｍの３方シール袋を作成し、内容物として市販のビスケット菓子５０ｇを入れて封をした後、ダンボール箱に１０袋づつ入れ
て東京、大阪間の輸送を行った。輸送後にビスケットによる包装袋への外観ダメージを確認した。包装袋に孔がないものを○、孔が開いたものを×とした。
その結果を表１に示す。
【０１０５】
【表１】
2019171759.tif 000003
【０１０６】
表１に示すとおり、実施例１〜４はポリエステル材料が占める割合が重量％において全体の９０％以上であり、ポリエステル単一材料とみなすことが出来、ケミカルリサイクルへの適用性が高い。また包装用フィルムとしての評価においても、内容物の輸送試験にも十分に耐え、包装用フィルムとしての汎用性が見込まれる。
一方、ＣＰＰを用いた比較例のフィルムのポリエステル材料率は５０％未満であり、ケミカルリサイクルの適用は困難である。
【産業上の利用可能性】
【０１０７】
本発明の包装用積層フィルムによれば、ポリエステル材料のみを主材料とする積層フィルムからなる包装材料を提供することで、単一材料によるリサイクルが容易であり、特にはポリエステルのケミカルリサイクルを容易に行うことが出来る包装用の積層フィルムを提供できる。さらには、ブチレンテレフタラート単位を主たる構成単位とするポリエステル樹脂を含有するフィルム基材を用いることで、包装材料に要求される、耐熱水性、耐衝撃性、耐圧性、突き刺し耐性、屈曲耐性を付与し、バリア性としてガスバリア層を積層し、シール性としてヒートシール性を有するポリエステルフィルムを積層することで、包装材料に要求される特性を満たす包装材料を、ポリエステル材料のみを主成分として提供することができる。
【符号の説明】
【０１０８】
１  フィルム基材
２  密着層
３  無機化合物蒸着層
４  複合被膜層
５  第一のコーティング層（Ａ）
６  第二のコーティング層（Ｂ）
１０  ガスバリア層
１０ａ、１０ｂ、１０ｃ  ガスバリア層
１１、１２、１３  ガスバリアフィルム
２０  接着剤層
３０  ヒートシール性を有するポリエステルフィルム層
４０  印刷層
１００、１１０  包装用積層フィルム
【図１】
2019171759.tif 000004
【図２】
2019171759.tif 000005
【図３】
2019171759.tif 000006
【図４】
2019171759.tif 000007
【図５】
2019171759.tif 000008